 특허문헌 6에는 아세틸렌 블랙을 산화 처리함으로써 높은 비표면적을 갖는 아세틸렌 블랙이 얻어지는 것, 및 이 아세틸렌 블랙 백금 입자 등을 담지하여 이루어지는 연료 전지용 촉매가 기재되어 있다.그러나, 상기 어느 담체 또는 촉매도 기동 및 정지에 수반하는 고전위에 대한 충분한 내성을 갖고 있지 않았다.
다음 텍스트에서 제공된 문맥을 정확히 이해하고, 마지막 문장을 자연스럽고 문맥에 맞게 완성하세요. 문장은 이전 내용과 논리적으로 연결되어야 합니다.
#텍스트: 고체 고분자형 연료 전지(PEFC)는 고체 고분자 전해질을 애노드와 캐소드 사이에 끼우고, 애노드에 연료를, 캐소드에 산소 또는 공기를 공급하고, 캐소드에서 산소가 환원됨으로써 전기를 취출하는 형식을 갖는 연료 전지이다.  연료에는 수소 또는 메탄올 등이 주로 이용된다.  종래, 연료 전지의 반응 속도를 높이고, 연료 전지의 에너지 변환 효율을 높이기 위해서 연료 전지의 캐소드 표면이나 애노드 표면에는 촉매를 포함하는 층이 형성되어 있다.  이 촉매로서는 일반적으로 귀금속이 이용되고 있고, 귀금속 중에서도 고전위에서 안정되고 또한 활성이 높은 백금이 주로 이용된다.  또한, 이 촉매 금속을 담지하는 담체로서는 종래 카본 블랙이 사용되어 왔다.그런데, 이 PEFC에서는 기동과 정지의 반복 운전 중에 캐소드가 일시적으로 고전위, 예를 들어 1.5V 정도에 노출된다.  그러한 고전위하에 있어서는 물의 존재하에서 담체인 카본이 산화 부식되고, 담체의 분해 및 열화가 일어나는 것으로 알려져 있다.  담체의 열화에 의해 PEFC의 발전(發電) 성능은 저하되고, 담체의 열화에 의해 귀금속의 응집이 촉진되고, 발전 성능은 더욱 저하되기 때문에, 기동 및 정지에 수반하는 고전위에 내성을 갖는 담체 또는 촉매 및 그것을 이용한 연료 전지용 전극 촉매가 요구되고 있었다.특허문헌 1에는 질소 함유 유기물과 금속을 포함하는 원료를 카본화하여 얻어진 촉매 담지용 담체가 기재되어 있다.  특허문헌 2에는 전이 금속 함유 화합물, 질소 함유 유기 화합물 및 용매를 혼합하여 촉매 전구체 용액을 얻는 공정 1, 상기 촉매 전구체 용액으로부터 용매를 제거하는 공정 2, 및 고형분 잔사(殘渣)를 500 내지 1100℃의 온도에서 열처리하여 전극 촉매를 얻는 공정 3을 포함하고, 상기 전이 금속 함유 화합물의 일부 또는 전부가 전이 금속 원소로서 주기율표 제4족 및 제5족의 원소로부터 선택되는 전이 금속 원소 M1을 함유하는 화합물인 것을 특징으로 하는 제조 방법에 의해 제조된 연료 전지용 전극 촉매가 기재되어 있다.  특허문헌 3에는 티타늄, 철, 니오븀, 지르코늄 및 탄탈륨으로 이루어지는 군에서 선택되는 금속 원소 M을 함유하는 화합물이고, 라만 분광법에 의해 측정하였을 때에 1340cm-1 내지 1365cm-1 및 1580cm-1 내지 1610cm-1에 피크가 관측되는 촉매가 기재되어 있다.  특허문헌 4에는 금속으로서 니오븀 등을 포함하는 금속 탄질산화물을 포함하는 촉매용 담체가 기재되어 있다.  특허문헌 5는 귀금속을 담지한 카본 재료를 열 처리함으로써 얻어지는 전극 촉매가 기재되어 있다.